(57)【要約】【課題】高濃度で二酸化ケイ素、ケイ酸鉛、酸化アルミニウムなどの不純物を含有するルテニウム含有物から不純物を除去しルテニウムを濃縮する方法を提供する。【解決手段】ケイ素化合物とアルミニウム化合物のうちの少なくとも一方の不純物を含むルテニウム含有物から不純物を除去しルテニウムを濃縮する方法であって、該ルテニウム含有物をアルカリ金属水酸化物などとともに２２０〜４００℃の温度範囲に加熱してアルカリ溶融液とルテニウム含有固形物との混合体を得る低温アルカリ溶融工程と、該混合体を冷却して該アルカリ溶融液を凝固させ水を加えて浸出した後に固液分離してルテニウム濃縮残渣を得る湿式浸出工程と、該ルテニウム濃縮残渣を酸浸出した後に固液分離してルテニウム再濃縮残渣を得る酸浸出工程と、を有するルテニウムの濃縮方法。【選択図】  図１
2010215999.tif 000002
【特許請求の範囲】
【請求項１】
ケイ素化合物とアルミニウム化合物のうちの少なくとも一方の不純物を含むルテニウム含有物からルテニウムを濃縮する方法であって、
（１）該ルテニウム含有物を、アルカリ金属水酸化物とともに、２２０〜４００℃の温度範囲に加熱してアルカリ溶融液とルテニウム含有固形物との混合体を得る低温アルカリ溶融工程と、
（２）該混合体を冷却して該アルカリ溶融液を凝固させ、水を加えて浸出した後、固液分離してルテニウム濃縮残渣を得る湿式浸出工程と、
を有するルテニウムの濃縮方法。
【請求項２】
ケイ素化合物とアルミニウム化合物のうちの少なくとも一方の不純物を含むルテニウム含有物からルテニウムを濃縮する方法であって、
（１）該ルテニウム含有物を、アルカリ金属水酸化物とアルカリ金属化合物とともに、２２０〜４００℃の温度範囲に加熱してアルカリ溶融液とルテニウム含有固形物との混合体を得る低温アルカリ溶融工程と、
（２）該混合体を冷却して該アルカリ溶融液を凝固させ、水を加えて浸出した後、固液分離してルテニウム濃縮残渣を得る湿式浸出工程と、
を有するルテニウムの濃縮方法。
【請求項３】
ケイ素化合物とアルミニウム化合物のうちの少なくとも一方の不純物を含むルテニウム含有物からルテニウムを濃縮する方法であって、
（１）該ルテニウム含有物を、二種以上のアルカリ金属水酸化物とともに、２２０〜４００℃の温度範囲に加熱してアルカリ溶融液とルテニウム含有固形物との混合体を得る低温アルカリ溶融工程と、
（２）該混合体を冷却して該アルカリ溶融液を凝固させ、水を加えて浸出した後、固液分離してルテニウム濃縮残渣を得る湿式浸出工程と、
を有するルテニウムの濃縮方法。
【請求項４】
不純物としてケイ酸鉛を含むルテニウム含有物からルテニウムを濃縮する方法であって、
（１）該ルテニウム含有物を、アルカリ金属水酸化物とともに、２２０〜４００℃の温度範囲に加熱してアルカリ溶融液とルテニウム含有固形物との混合体を得る低温アルカリ溶融工程と、
（２）該混合体を冷却して該アルカリ溶融液を凝固させ、水を加えて浸出した後、固液分離してルテニウム濃縮残渣を得る湿式浸出工程と、
（３）該ルテニウム濃縮残渣を酸浸出した後、固液分離してルテニウム再濃縮残渣を得る酸浸出工程と、
を有するルテニウムの濃縮方法。
【請求項５】
不純物としてケイ酸鉛を含むルテニウム含有物からルテニウムを濃縮する方法であって、
（１）該ルテニウム含有物を、アルカリ金属水酸化物とアルカリ金属化合物とともに、２２０〜４００℃の温度範囲に加熱してアルカリ溶融液とルテニウム含有固形物との混合体を得る低温アルカリ溶融工程と、
（２）該混合体を冷却して該アルカリ溶融液を凝固させ、水を加えて浸出した後、固液分離してルテニウム濃縮残渣を得る湿式浸出工程と、
（３）該ルテニウム濃縮残渣を酸浸出した後、固液分離してルテニウム再濃縮残渣を得る酸浸出工程と、
を有するルテニウムの濃縮方法。
【請求項６】
不純物としてケイ酸鉛を含むルテニウム含有物からルテニウムを濃縮する方法であって、
（１）該ルテニウム含有物を、二種以上のアルカリ金属水酸化物とともに、２２０〜４００℃の温度範囲に加熱してアルカリ溶融液とルテニウム含有固形物との混合体を得る低温アルカリ溶融工程と、
（２）該混合体を冷却して該アルカリ溶融液を凝固させ、水を加えて浸出した後、固液分離してルテニウム濃縮残渣を得る湿式浸出工程と、
（３）該ルテニウム濃縮残渣を酸浸出した後、固液分離してルテニウム再濃縮残渣を得る酸浸出工程と、
を有するルテニウムの濃縮方法。
【請求項７】
前記アルカリ金属化合物が、水酸化物、硝酸塩、酸化物、炭酸塩のうちの少なくとも一種である、請求項２または５に記載の濃縮方法。
【請求項８】
前記アルカリ金属水酸化物中のアルカリ金属モル数が前記不純物中のケイ素モル数とアルミニウムモル数との合計モル数の１〜５倍である、請求項１、３、４、６のいずれかに記載の濃縮方法。
【請求項９】
前記アルカリ金属水酸化物中と前記アルカリ金属化合物中のアルカリ金属の合計モル数が前記不純物中のケイ素モル数とアルミニウムモル数との合計モル数の１〜５倍である、請求項２、５、７のいずれかに記載の濃縮方法。
【請求項１０】
前記温度範囲が２２０〜３５０℃である、請求項１〜９のいずれかに記載の濃縮方法。
【請求項１１】
前記低温アルカリ溶融工程において前記温度範囲に３０分〜２０時間維持する、請求項１〜１０のいずれかに記載の濃縮方法。
【請求項１２】
前記低温アルカリ溶融工程をステンレス製、ニッケル製又はニッケル合金製の容器内で行う、請求項１〜１１のいずれかに記載の濃縮方法。
【請求項１３】
請求項１〜３のいずれかに記載のルテニウム濃縮残渣又は請求項４〜６のいずれかに記載のルテニウム再濃縮残渣をアルカリ金属化合物とともに加熱してアルカリ溶融液とするアルカリ溶融工程と、該アルカリ溶融液を冷却して凝固させ水を加えて浸出した後固液分離してルテニウム溶液を得る浸出工程と、該ルテニウム溶液中に還元剤を酸化還元電位が３０〜−３００ｍＶの範囲になるまで添加して水酸化ルテニウムを生成させる湿式還元工程と、該水酸化ルテニウムを還元性雰囲気中で加熱することにより金属ルテニウムとする加熱還元工程とを有するルテニウムの回収方法。
【請求項１４】
前記アルカリ溶融工程において加熱する際に酸化剤を添加する、請求項１３記載の回収方法。
【請求項１５】
前記アルカリ溶融工程を銀製、銀合金製、ニッケル製又はニッケル合金製の容器内で行う、請求項１３又は１４に記載の回収方法。
【請求項１６】
前記還元剤が水素化ホウ素化合物である、請求項１３〜１５のいずれかに記載の回収方法。
【請求項１７】
前記還元剤を一定速度で添加する、請求項１３〜１６のいずれかに記載の回収方法。
【発明の詳細な説明】
【技術分野】
【０００１】
本発明は、ルテニウムの濃縮方法及び回収方法に係り、更に詳細には、従来、アルカリ熔融法による処理が難しいとされた二酸化ケイ素やケイ酸鉛を代表とするケイ酸塩化合物、および酸化アルミニウムを質量パーセントで１０％以上の高濃度で含有するルテニウム含有物からルテニウムを濃縮する方法に関する。
【背景技術】
【０００２】
ルテニウムは、その電気的および電磁的特性の面から、電子工業分野において近年使用量が増大している。特に、パソコンの高容量ハードディスクの薄膜、自動車用ハイブリッドの集積回路およびプラズマディスプレイパネルの電極などに使用されている。また、高い触媒活性を有するため、燃料電池等の触媒化学分野にも使用されている。
近年の需要の高まりから、ルテニウムの価格が高騰している一方、市場へのルテニウムの産出元は南アフリカが９割以上を占めており、資源の偏在からも、ルテニウムのリサイクル技術の開発が求められている。
【０００３】
銅製錬に代表される非鉄製錬工程において、副産物として金、ルテニウム等の白金族元素、銀などを含んだ残渣が発生する。かような副産物のうち、金、ルテニウムを除く白金族元素および銀は、精製工程で回収されている。一方、ルテニウムは、銀精製の酸化工程でスラグ側へ移行し、大部分は次のセレン、テルル回収工程で残渣中に残留して系外へ排出、あるいは銅製錬の初期工程に戻されており、既存の銅、銀および白金族元素の精製工程中で回収できていないのが現状である。
【０００４】
従来から、ルテニウム含有物からルテニウムを濃縮し回収する技術としては、次のような方法が知られている。
【０００５】
特開平１−２２５７３０号公報（特許文献１）には、ルテニウム含有物を塩素ガスによってルテニウムの塩化物として抽出する方法が開示されているが、ルテニウムの分離効率を上げるために、還元剤として添加するカーボンを流動状態に保ちながら捕集剤による捕集効率を維持する必要があるため、ガス流量制御が難しいという問題があった。また、塩素ガスを使用することによって、安全対策および専用炉が必要であり、設備コストが高いという問題もあった。さらには回収品の純度を高める方法が示されておらず、リサイクル方法としては不十分であった。
【０００６】
特開２００２−２０６１２２号公報（特許文献２）には、ルテニウム含有物を、還元焙焼した後、酸によって溶出する方法が開示されている。しかしながら、ルテニウム以外の元素を多く含有する複雑混合系では、ルテニウムと他元素との分離精度が悪く、他元素を完全には除去することができないため、高純度のルテニウムを得るには適用範囲が限られるという問題があった。
【０００７】
特開２００３−２０１５２６号公報（特許文献３）には、ルテニウム含有物をアルカリ水酸化物と反応させてルテニウムを抽出した後、アルコール類で還元し、硝酸で精製する方法が開示されている。しかしながら、ルテニウム以外の成分との分離効率が悪く、特に不純物としてガラス成分が含まれてこのガラス中にルテニウムが分散もしくは固溶しているようなスクラップに対しては、ルテニウムを抽出するには大過剰の薬剤を使用しなければならなかった。このため、ルテニウムを経済的に回収することが困難であるという問題があった。
【０００８】
すなわち、上記の特許文献１〜３に記載されたいずれの方法も、ルテニウム以外の元素を多く含む物質からルテニウムを高純度で経済的に回収する方法としては十分ではなかった。
【０００９】
上記の問題を解決するものとして、発明者らは先に、
「ルテニウム含有物から金属ルテニウムを回収する方法であって、
（１）該ルテニウム含有物を、高温のアルカリ中に溶融させるアルカリ溶融工程と、
（２）冷却後、水を加えて浸出液とした後、固液分離によりルテニウムの水溶液とする湿式浸出工程と、
（３）該ルテニウム溶解液に、還元剤を添加し、水酸化ルテニウムを生成させる湿式還元工程と、
（４）該水酸化ルテニウムを、還元性雰囲気中で加熱することにより金属ルテニウムとする加熱還元工程と
を行うことを特徴とするルテニウムの回収方法。」
の構成になるルテニウムの回収方法を開発し、特願２００７−２２６７５５（以下、先願１という。）明細書に開示した。
【００１０】
この新しいルテニウム回収方法により、ルテニウム含有物から高い回収率の下でのルテニウムの回収が可能になった。しかし、ルテニウム原料に鉄、ビスマス、マンガン、鉛といった不純物金属元素が混入している場合、これらの不純物元素の混入を阻止することが難しい問題があった。
【００１１】
これを改善するために発明者らは先に、
「ルテニウム含有物から金属ルテニウムを回収する方法であって、
（１）該ルテニウム含有物を、アルカリとともに加熱し、アルカリ熔融液とするアルカリ溶融工程と、
（２）該アルカリ熔融液を冷却してアルカリ熔融塊とし、水を加えて浸出液とした後、固液分離によりルテニウム溶解液とする湿式浸出工程と、
（３）該ルテニウム溶解液中に、還元剤を、酸化還元電位が５０ｍＶ〜１２０ｍＶの範囲になるまで添加し、固液分離により不純物を除去する湿式部分還元工程と、
（４）該不純物を除去したルテニウム溶解液に、さらに還元剤を、酸化還元電位が３０ｍＶ〜−３００ｍＶの範囲になるまで添加し、水酸化ルテニウムを生成させる湿式還元工程と、
（５）該水酸化ルテニウムを、還元性雰囲気中で加熱することにより金属ルテニウムとする加熱還元工程と
を行うことを特徴とするルテニウムの回収方法。」
の構成になるルテニウムの回収方法を開発し、特願２００８−０８４２５３（以下、先願２という。）明細書に開示した。
【００１２】
これにより、ルテニウム以外に多くの元素を含んだ低濃度ルテニウム含有物から、高純度のルテニウムを回収することが可能になった。
【００１３】
しかし、上述した先顔１〜２の方法では、ルテニウム含有物に高濃度の鉛（Ｐｂ）が含まれる場合には、高収率で低いＰｂ濃度の金属ルテニウムを回収することが困難であった。
【００１４】
上記問題を解決するために、発明者らは、さらに、
「ルテニウム含有物から金属ルテニウムを回収する方法であって、
（１）該ルテニウム含有物を、アルカリとともに加熱し、アルカリ熔融液とするアルカリ溶融工程と、
（２）該アルカリ熔融液を冷却してアルカリ熔融塊とし、水を加えて浸出液とした後、固液分離によりルテニウム溶解液とする湿式浸出工程と、
（３）前記浸出液に酸化剤を添加する工程と、
（４）該ルテニウム溶解液中に、還元剤を、酸化還元電位が５０ｍＶ〜１２０ｍＶの範囲になるまで添加し、固液分離により不純物を除去する湿式部分還元工程と、
（５）該不純物を除去したルテニウム溶解液に、さらに還元剤を、酸化還元電位が３０ｍＶ〜−３００ｍＶの範囲になるまで添加し、水酸化ルテニウムを生成させる湿式還元工程と、
（６）該水酸化ルテニウムを還元性雰囲気中で加熱することにより金属ルテニウムとする加熱還元工程と
を行うことを特徴とするルテニウムの回収方法。」
の構成になるルテニウムの回収方法を開発し、特願２００８−２３７５１４（以下、先願３という。）明細書に開示した。
【００１５】
この新しいルテニウムの回収方法により、ルテニウム含有物に高濃度の鉛（Ｐｂ）が含まれる場合についても、高収率で低いＰｂ濃度の金属ルテニウムを回収することが可能になった。
【先行技術文献】
【特許文献】
【００１６】
【特許文献１】特開平１−２２５７３０号公報
【特許文献２】特開２００２−２０６１２２号公報
【特許文献３】特開２００３−２０１５２６号公報
【発明の概要】
【発明が解決しようとする課題】
【００１７】
しかし、上述した先願１〜３の方法はいずれも、ルテニウム含有物に質量パーセントで１０％以上の高濃度で二酸化ケイ素やケイ酸鉛、および酸化アルミニウムを含有する場合には、アルカリ熔融法でのルテニウムの回収が困難であった。以下、質量％を単に％と記載する。
【００１８】
具体例を挙げて説明すると、回収原料として、ルテニウム１８．８％、ケイ素７９．１％、その他の不純物元素２．１％を含む場合には、ケイ素が熔融阻害物質となるだけでなく、アルカリ溶解液の粘性が顕著に増大するため、加熱中にアルカリ溶解液が激しく発泡し、容器から溢れ出し、以降の溶融工程を進めることができないという問題があった。回収原料中の二酸化ケイ素やケイ酸鉛を代表とするケイ酸塩化合物、および酸化アルミニウムの含有量が１０％以上の場合には、前記の問題が発生することがある。
【課題を解決するための手段】
【００１９】
本発明は、係る課題に鑑みてなされたものであり、二酸化ケイ素やケイ酸鉛を代表とするケイ酸塩化合物（二酸化ケイ素やケイ酸鉛を代表とするケイ酸塩化合物を単にケイ素と記載することがある。）、および酸化アルミニウム（酸化アルミニウムを単にアルミニウムと記載することがある。）を高濃度に含むルテニウム含有物からルテニウムを濃縮する方法であって、
（１）該ルテニウム含有物を、アルカリ金属水酸化物（又は、アルカリ金属水酸化物とアルカリ金属化合物、若しくは、二種以上のアルカリ金属水酸化物、これらを総称してアルカリと記載することがある。）とともに２２０〜４００℃（好ましくは２２０〜３５０℃）の温度範囲に加熱し、ケイ素およびアルミニウムを溶解したアルカリ熔融液とルテニウム含有固形物の混合体を得る低温アルカリ熔融工程と、
（２）該混合体を冷却して凝固させ、水を加えて浸出した後、固液分離によりケイ素およびアルミニウムの溶解液を除去しルテニウムを残渣として濃縮する湿式浸出工程と、
を行うものであり、上記ケイ酸塩化合物がケイ酸鉛等のように鉛が含有されている場合はさらに、
（３）該ルテニウム残渣を、酸浸出により鉛などの不純物元素を除去する酸浸出工程と、
を行うことにより解決するものである。
【００２０】
すなわち、前記アルカリにより、前記ケイ素およびアルミニウムをアルカリ溶体中に溶融させることを特徴とするものである。
【００２１】
上記のように、本発明において前記アルカリは、単一の種類のアルカリ金属水酸化物を用いてもよいが、好ましくは複数の種類のアルカリを混合すると単一の種類のアルカリ金属水酸化物を用いた場合よりも低い温度で融解することができる。ここで、前記アルカリは水酸化ナトリウム、水酸化カリウム、硝酸ナトリウム、硝酸カリウムの少なくとも一種とすることができる。
【００２２】
また、前記アルカリと前記ケイ素およびアルミニウムとのモル比は等倍〜５倍であることが好ましい。
【発明の効果】
【００２３】
本発明によれば、高濃度の二酸化ケイ素、ケイ酸鉛、酸化アルミニウムなどを含有するルテニウム含有物からケイ素、アルミニウムを効率よく分離することができる。なお、低温アルカリ熔融工程による、ＳｉまたはＡｌの溶出率（低減率）が５０％以上であれば、原料中のＳｉまたはＡｌの濃度に合わせて、低温アルカリ溶融工程を複数回繰返し行うことにより、本願の効果を一層高めることができる。
さらに、低温アルカリ溶融工程において複数種のアルカリを混合して用いるなど条件を調整することによって、ルテニウム含有物からケイ素、アルミニウムを効率よく分離するとともにルテニウムを高収率で濃縮させることができるという効果を奏する。
【図面の簡単な説明】
【００２４】
【図１】ケイ素化合物とアルミニウム化合物のうちの少なくとも一方の不純物を含むルテニウム含有物からケイ素、アルミニウムを分離する方法の工程図である。
【図２】ケイ酸鉛を不純物として含むルテニウム含有物からケイ素、鉛を分離する方法の工程図である。
【発明を実施するための形態】
【００２５】
以下、本発明の代表的な実施形態を、図１及び図２に示す一連の工程に従って、具体的に説明する。
【００２６】
１．低温アルカリ熔融工程
二酸化ケイ素、ケイ酸鉛、酸化アルミニウムは、一般的に塩酸、硝酸、王水などの酸性溶液に不溶であるため、酸溶解除去が困難であるが、融解アルカリ塩とは速やかに溶解する性質がある。この性質を利用すると高濃度に二酸化ケイ素、ケイ酸鉛、酸化アルミニウムを含有するルテニウム含有原料中のルテニウムを濃縮することができる。
【００２７】
本実施形態のルテニウム含有物は、ルテニウム、二酸化ケイ素および／またはケイ酸鉛および／または酸化アルミニウムを含んだものである。
【００２８】
低温アルカリ熔融工程において、二酸化ケイ素および／またはケイ酸鉛および／または酸化アルミニウムを高濃度に含有したルテニウム含有物を前記アルカリ（すなわち、アルカリ金属水酸化物、アルカリ金属水酸化物とアルカリ金属化合物、又は、二種以上のアルカリ金属水酸化物）とともに加熱してケイ素および／またはアルミニウムを融解し、ケイ素および／またはアルミニウムを含有したアルカリ融液を得る。アルカリ融液は２２０〜４００℃とする。好ましくは２２０℃〜３５０℃の範囲である。これは、温度が２２０℃より低いとアルカリが十分融解しないために、ケイ素および／またはアルミニウムが十分融解されず、一方、温度が４００℃より高いとルテニウム含有物本体が融解されルテニウムがアルカリ融液側に溶解してしまうためである。
【００２９】
すなわち、アルカリとしては、アルカリ金属の水酸化物、又は、さらに、水酸化物、硝酸塩、炭酸塩等のいずれか一種のアルカリ金属化合物をさらに添加した物を使用できる。好ましくは、水酸化ナトリウム、水酸化カリウム、硝酸ナトリウム、硝酸カリウム、炭酸ナトリウム、炭酸カリウムなどである。特に好ましいのは、融点が非常に低くなる水酸化ナトリウムと水酸化カリウムの１：１混合物（モル比）である。
【００３０】
なお、アルカリとして水酸化カリウムを用いたときの二酸化ケイ素、ケイ酸鉛、酸化アルミニウムの融解反応の化学反応式はそれぞれ次の通りである。
２ＫＯＨ  ＋  ＳｉＯ2      ＝  Ｋ2ＳｉＯ3  ＋  Ｈ2Ｏ
２ＫＯＨ  ＋  Ａｌ2Ｏ3     ＝ ２ＫＡｌＯ2  ＋  Ｈ2Ｏ
２ＫＯＨ  ＋  ＰｂＳｉＯ4  ＝  Ｋ2ＳｉＯ3  ＋  Ｈ2Ｏ  ＋  ＰｂＯ2
【００３１】
低温アルカリ熔融時に用いる容器としては、アルカリ熔融工程中に容器が侵されずまたアルカリ融液中に容器成分による不純物混入がなく且つ容器の高耐久性及び高強度などの観点から、ステンレス製、ニッケル製又はニッケル合金製の容器が好適であり、内面のみがステンレス製、ニッケル製又はニッケル合金製の容器でもよい。
【００３２】
２．湿式浸出工程
低温アルカリ熔融して得られたケイ素およびアルミニウムを溶解したアルカリ熔融液とルテニウム含有固形物の混合体は、冷却して固化させた後、水を加えて浸出する。浸出液中では、ケイ素はＳｉＯ32-の形態で存在し、アルミニウムはＡｌＯ2-の形態で存在する。この際、浸出されなかったルテニウム含有残渣は固液分離により回収する。固液分離する際は、例えば、ガラス製のフィルターを使用できる。これはアルカリに対する耐久性に優れるためである。
【００３３】
固液分離で得られるルテニウム含有残渣には、アルカリ性で不溶の二酸化鉛（ＰｂＯ2）も含まれる（原料中にＰｂＳｉＯ4が含まれている場合）。
【００３４】
３．酸浸出工程
低温アルカリ熔融前のルテニウム含有物中にケイ酸鉛が高濃度で含有されている場合は、湿式浸出工程で得られるルテニウム含有残渣（ルテニウム濃縮残渣ともいう。）中に多量の二酸化鉛（ＰｂＯ2）が含まれる。そこで、このＰｂＯ2を除去するためにこのルテニウム含有残渣を酸溶液中に添加して浸出し、ＰｂＯ2を溶解処理（酸浸出）する。
【００３５】
ここで、ＰｂＯ2を完全に溶解除去するには、酸溶液のｐＨを０〜５にすることが好ましい。より好ましくはｐＨ１〜３の範囲である。
なお、ＰｂＯ2を酸で浸出した際の化学反応式は次の通りである。
ＰｂＯ2  ＋  ４Ｈ+  ＝  Ｐｂ4+  ＋  ２Ｈ2Ｏ
【００３６】
浸出用の酸としては、例えば硝酸や王水などが使用できる。この中で、特に好ましいのは設備への負荷の低い硝酸である。酸性溶液で攪拌後、固液分離する際、ろ液のｐＨが中性になるまで純水を繰り返し添加してろ過することがよい。
【００３７】
かくして、二酸化ケイ素および／またはケイ酸鉛および／または酸化アルミニウムを高濃度に含有したルテニウム含有物から、ケイ素または／およびアルミニウムを除去し、さらには鉛を除去してルテニウムを濃縮処理することができる。
【００３８】
以下、本発明を実施例により更に詳述するが、本発明はこれらの実施例に限定されるものではない。なお、ルテニウム回収用原料および低温アルカリ熔融処理後の残渣の元素組成は、蛍光Ｘ線装置（島津製作所社製、波長分散型蛍光Ｘ線装置、Ｍｏｄｅｌ  ＸＲＦ−１７００）により測定された元素の組成比を質量％に換算することにより求めた。
また、加熱還元、酸処理などを行って回収した金属ルテニウムのルテニウム含有量は、誘導結合プラズマ発光分光分析装置（ＳＩＩ社製、ＳＰＳ５１００）による分析を行って検出限界以上の濃度で検出された全元素の濃度（質量％）の合計値を１００質量％から差し引くことにより求めた。
【実施例】
【００３９】
［実施例１−１］
ルテニウム回収用原料のルテニウム含有物としては、蛍光Ｘ線測定により求めた組成が、下記の３種類の原料（固体）を準備した。
原料１：ルテニウム含有率：１８．８％、ケイ素含有率：７９．１％、その他元素：残部
原料２：ルテニウム含有率：３．６％、アルミニウム含有率：６６．８％、コバルト含有率：２７．０％、その他元素：残部
原料３：ルテニウム含有率：１９．７％、ケイ素含有率：４４．１％、鉛含有率：３６．２％、その他元素：残部（なお、ケイ素と鉛はケイ酸鉛として含有されたものである）
【００４０】
この原料１：２５００ｇに対して、アルカリとして、モル比でケイ素（アルミニウム）含有量の２．５倍の水酸化ナトリウムと、モル比でケイ素（アルミニウム）含有量の２．５倍の水酸化カリウム（アルカリ合計添加量が、モル比で、ケイ素（アルミニウム）量の５倍）を加えて、ステンレス製の容器に封入し、定温加熱器に入れた。定温加熱器の加熱温度は２５０℃に固定し、２時間維持してアルカリ溶融液とルテニウム含有固形物との混合体を得た（低温アルカリ熔融工程）。その後、混合体を加熱器内で自然放冷した。
【００４１】
上記混合体の容器を常温まで冷却して凝固させ、これに水を添加して容器内に残留する固体を浸出した。得られた浸出後のスラリーからルテニウム含有残渣を回収するために、ガラス性フィルターで吸引ろ過し、固液分離した（湿式浸出工程）。
【００４２】
湿式浸出工程の固液分離後、ルテニウム含有残渣を水洗・乾燥して回収した。乾燥後の前記ルテニウム含有残渣（ルテニウム濃縮残渣）の成分組成は、実施例１−１では、ルテニウム：９５．２％、ケイ素：０．８３％、残部：その他の不純物元素からなるものであった。
【００４３】
つまり、低温アルカリ溶融工程と湿式浸出工程によるケイ素の浸出率（低温アルカリ熔融工程に投入した原料１中のケイ素量に対する湿式浸出工程で最終的に得られたルテニウム濃縮残渣中のケイ素質量の比率から求めた。）は９９．０％であった。
【００４４】
また、ルテニウムの回収率（アルカリ熔融工程に投入した原料１中のルテニウム量に対する湿式浸出工程で得られた固体中のルテニウム量の比率から求めた。）は９９．９８％でありルテニウムのロス率は０．０２％であった。
以上の結果を表１に示す。
【００４５】
【表１】
2010215999.tif 000003
【００４６】
上記の湿式浸出工程で得られたルテニウム濃縮残渣に対して、質量比で４倍の水酸化カリウムと、酸化剤として、質量比で０．８倍の硝酸カリウムを加えて坩堝に封入し、固定炉で昇温した。坩堝は銀製のものを用いた。固定炉の温度は７５０℃とし、３時間保持し装入物全体を溶融した。その後、炉内で自然放冷した。
常温まで冷却した坩堝内に、水を添加し混合して坩堝内に残留する固体からルテニウムを浸出した。得られた浸出液をガラス性フィルターで吸引ろ過し、固液分離した。
【００４７】
固液分離して得たルテニウム溶液中に、１２％濃度の水素化ホウ素ナトリウムと、４０％濃度の水酸化ナトリウムの混合溶液を、純水で１０倍に希釈した後、約１ｇ／分の一定速度で、攪拌機で攪拌しながら添加した。混合溶液の添加は、分離液の酸化還元電位が−３０ｍＶになるまで添加した。なお、本発明における酸化還元電位の値は、銀／塩化銀電極に対する酸化還元電位の値である。
還元終了後、捕集粒子１μｍのろ紙を用いて吸引ろ過し固液分離した。この際、ろ液のｐＨが中性になるまで純水を繰り返し添加してろ過し、乾燥させた。
【００４８】
乾燥後に得られた固体の成分組成は、ルテニウム９９．９５％、およびその他の微量元素からなるものであった（実施例１−１〜３とも）。
【００４９】
得られた乾燥粉末を、水素と窒素ガスを流した炉内で５００℃に加熱し、還元した。
加熱後、冷却して得られた粉末を王水（６６％硝酸水溶液と４５％塩酸水溶液を容量比１：３で混合した溶液）中で加熱しながら２時間攪拌し、洗浄した。洗浄後の残渣とろ液を、ろ紙を用いて吸引ろ過して固液分離した。
【００５０】
酸洗浄工程の固液分離後、残渣を乾燥して金属ルテニウムを回収した。最終的に得られた固体の成分組成はルテニウム９９．９９質量％以上、およびその他の微量元素からなるものであった。
つまり、回収されるルテニウム中のルテニウム以外の不純物元素の含有量は０．０１質量％以下であった。
【００５１】
また、ルテニウムの回収率（低温アルカリ溶融工程に投入した原料１のルテニウム質量に対する上記酸洗浄工程で最終的に得られた固体中のルテニウム質量の比率）は、９５％であった。
【００５２】
［実施例１−２］
ルテニウム回収用原料のルテニウム含有物を原料２とし、溶融時間を５時間とした以外は実施例１−１と同様に行った場合、低温アルカリ溶融工程と湿式浸出工程によるアルミニウムの浸出率（低温アルカリ熔融工程に投入した原料２中のアルミニウム量に対する湿式浸出工程で最終的に得られたルテニウム濃縮残渣中のアルミニウム量の比率から求めた。）は９８．２％、ルテニウムの回収率は９９．９８％であった。
以上の結果を表２に示す。
【００５３】
【表２】
2010215999.tif 000004
【００５４】
また、実施例１−１同様に、還元終了後に固液分離し乾燥して得られた固体の成分組成はルテニウム９９．９５％、およびその他の微量元素からなるものであり、酸洗浄工程の固液分離後に残渣を乾燥して最終的に得られた金属ルテニウムの成分組成はルテニウム９９．９９質量％以上であった。
【００５５】
［実施例１−３］
ルテニウム回収用原料のルテニウム含有物を原料３とし、湿式浸出工程後に引続いて下記の条件で酸浸出工程を行い、酸浸出工程で得られたルテニウム再濃縮残渣中の鉛含有量を測定した以外は実施例１−１と同様の試験を行った。
（酸浸出工程条件）
湿式浸出工程で得られたルテニウム濃縮残渣と、該残渣と同質量の硝酸水溶液（硝酸濃度：６７．５ｇ／ｋｇ、２５℃）を混合し、１２時間撹拌した。その後、ろ別して得たルテニウム再濃縮残渣に対し、水洗・濾過をその水洗後の液のｐＨが６以上になるまで繰り返し行った。
低温アルカリ溶融工程と湿式浸出工程によるケイ素の浸出率（低温アルカリ熔融工程に投入した原料３中のケイ素量に対する湿式浸出工程で最終的に得られたルテニウム濃縮残渣中のケイ素量の比率から求めた。）は９８．３％、ルテニウムの回収率は９９．９８％であった。また、酸浸出工程で得られたルテニウム再濃縮残渣中の鉛含有量は分析検出限界以下であった。
以上の結果を表３に示す。
【００５６】
【表３】
2010215999.tif 000005
【００５７】
また、実施例１−１同様に、還元終了後に固液分離し乾燥して得られた固体の成分組成はルテニウム９９．９５％、およびその他の微量元素からなるものであり、酸洗浄工程の固液分離後に残渣を乾燥して最終的に得られた金属ルテニウムの成分組成はルテニウム９９．９９％であった。
【００５８】
［実施例２−１、２−２、２−３］
低温アルカリ溶融工程での水酸化ナトリウムの添加量をモル比でケイ素（アルミニウム）含有率の２倍とし、水酸化カリウムの添加量をモル比でケイ素（アルミニウム）含有率の２倍（アルカリ合計添加量として、モル比で、ケイ素（アルミニウム）量の４倍）とした以外は、実施例１−１、１−２、１−３と同様の方法で、それぞれ実施例２−１、２−２、２−３においてケイ素、アルミニウム等の不純物の除去及びルテニウムの濃縮を行った。
表１、表２、表３に記載のとおり、ケイ素・アルミニウムなどの不純物の浸出率は９１．５〜９６．８％であり、Ｒｕロス率はいずれも０．０２％であった。
【００５９】
［実施例３−１、３−２、３−３］
低温アルカリ溶融工程での水酸化ナトリウムの添加量をモル比でケイ素（アルミニウム）含有率の３倍とし、水酸化カリウムの添加量をモル比でケイ素（アルミニウム）含有率の３倍（アルカリ合計添加量として、モル比で、ケイ素（アルミニウム）量の６倍）とした以外は、実施例１−１、１−２、１−３と同様の方法で、それぞれ実施例３−１、３−２、３−３においてケイ素、アルミニウム等の不純物の除去及びルテニウムの濃縮を行った。
表１、表２、表３に記載のとおり、ケイ素・アルミニウムなどの不純物の浸出率は９８．５〜９９．１％であり、Ｒｕロス率はいずれも０．０２％であった。
【００６０】
［実施例４−１、４−２、４−３］
低温アルカリ溶融工程での水酸化ナトリウムの添加量をモル比でケイ素（アルミニウム）含有率の１．５倍とし、水酸化カリウムの添加量をモル比でケイ素（アルミニウム）含有率の１．５倍（アルカリ合計添加量として、モル比で、ケイ素（アルミニウム）量の３倍）とした以外は、実施例１−１、１−２、１−３と同様の方法で、それぞれ実施例４−１、４−２、４−３においてケイ素、アルミニウム等の不純物の除去及びルテニウムの濃縮を行った。
表１、表２、表３に記載のとおり、ケイ素・アルミニウムなどの不純物の浸出率は７８．０〜８７．０％であり、Ｒｕロス率はいずれも０．０１％であった。
【００６１】
［実施例５−１、５−２、５−３］
低温アルカリ溶融工程における溶融維持時間をそれぞれ３時間、１０時間、３時間とした以外は、実施例１−１、１−２、１−３と同様の方法で、それぞれ実施例５−１、５−２、５−３においてケイ素、アルミニウム等の不純物の除去及びルテニウムの濃縮を行った。
表１、表２、表３に記載のとおり、ケイ素・アルミニウムなどの不純物の浸出率は９８．５〜９９．１％であり、Ｒｕロス率はいずれも０．０３％であった。
【００６２】
［実施例６−１、６−２、６−３］
低温アルカリ溶融工程における溶融維持時間をそれぞれ１時間、２時間、１時間とした以外は、実施例１−１、１−２、１−３と同様の方法で、それぞれ実施例６−１、６−２、６−３においてケイ素、アルミニウム等の不純物の除去及びルテニウムの濃縮を行った。
表１、表２、表３に記載のとおり、ケイ素・アルミニウムなどの不純物の浸出率は８８．９〜９４．８％であり、Ｒｕロス率はいずれも０．０２％であった。
【００６３】
［比較例１−１、１−２、１−３］
低温アルカリ溶融工程における加熱温度を２００℃とした以外は、実施例１−１、１−２、１−３と同様の方法で、それぞれ比較例１−１、１−２、１−３においてケイ素、アルミニウム等の不純物の除去及びルテニウムの濃縮を行った。
表１、表２、表３に記載のとおり、Ｒｕロス率はいずれも０．０１％未満であったが、ケイ素・アルミニウムなどの不純物の浸出率は０．９〜２５．８％と低いものであった。
【００６４】
［実施例７−１、７−２、７−３］
低温アルカリ溶融工程における加熱温度を３００℃とした以外は、実施例１−１、１−２、１−３と同様の方法で、それぞれ実施例７−１、７−２、７−３においてケイ素、アルミニウム等の不純物の除去及びルテニウムの濃縮を行った。
表１、表２、表３に記載のとおり、ケイ素・アルミニウムなどの不純物の浸出率は９８．９〜９９．２％であったが、Ｒｕロス率が１６．２〜１７．６％と高いものであった。
【００６５】
［実施例８−１、８−２、８−３］
低温アルカリ溶融工程における加熱温度を２２０℃とした以外は、実施例１−１、１−２、１−３と同様の方法で、それぞれ実施例８−１、８−２、８−３においてケイ素、アルミニウム等の不純物の除去及びルテニウムの濃縮を行った。
表１、表２、表３に記載のとおり、ケイ素・アルミニウムなどの不純物の浸出率は５０．６〜６４．９％であり、Ｒｕロス率はいずれも０．０１％未満であった。
【００６６】
［実施例９−１、９−２、９−３］
低温アルカリ溶融工程における加熱温度を２７０℃とした以外は、実施例１−１、１−２、１−３と同様の方法で、それぞれ実施例９−１、９−２、９−３においてケイ素、アルミニウム等の不純物の除去及びルテニウムの濃縮を行った。
表１、表２、表３に記載のとおり、ケイ素・アルミニウムなどの不純物の浸出率は９８．８〜９９．１％であり、Ｒｕロス率は６．２１〜８．８７％であった。
【００６７】
［実施例１０−１、１０−２、１０−３］
低温アルカリ溶融工程での水酸化ナトリウムの添加量をモル比でケイ素（アルミニウム）含有率の３．５倍とし、水酸化カリウムの添加量をモル比でケイ素（アルミニウム）含有率の１．５倍（アルカリ合計添加量として、モル比で、ケイ素（アルミニウム）の５倍量）とした以外は、実施例１−１、１−２、１−３と同様の方法で、それぞれ実施例１０−１、１０−２、１０−３においてケイ素、アルミニウム等の不純物の除去及びルテニウムの濃縮を行った。
表１、表２、表３に記載のとおり、ケイ素・アルミニウムなどの不純物の浸出率は９０．４〜９７．０％であり、Ｒｕロス率は０．０１〜０．０２％であった。
【００６８】
［実施例１１−１、１１−２、１１−３］
低温アルカリ溶融工程での水酸化ナトリウムの添加量をモル比でケイ素（アルミニウム）含有率の３倍とし、水酸化カリウムの添加量をモル比でケイ素（アルミニウム）含有率の２倍（アルカリ合計添加量として、モル比で、ケイ素（アルミニウム）の５倍量）とした以外は、実施例１−１、１−２、１−３と同様の方法で、それぞれ実施例１１−１、１１−２、１１−３においてケイ素、アルミニウム等の不純物の除去及びルテニウムの濃縮を行った。
表１、表２、表３に記載のとおり、ケイ素・アルミニウムなどの不純物の浸出率は９６．７〜９７．３％であり、Ｒｕロス率はいずれも０．０２％であった。
【００６９】
［実施例１２−１、１２−２、１２−３］
低温アルカリ溶融工程での水酸化ナトリウムの添加量をモル比でケイ素（アルミニウム）含有率の４倍とし、水酸化カリウムの添加量をモル比でケイ素（アルミニウム）含有率の１倍（アルカリ合計添加量として、モル比で、ケイ素（アルミニウム）の５倍量）とした以外は、実施例１−１、１−２、１−３と同様の方法で、それぞれ実施例１２−１、１２−２、１２−３においてケイ素、アルミニウム等の不純物の除去及びルテニウムの濃縮を行った。
表１、表２、表３に記載のとおり、ケイ素・アルミニウムなどの不純物の浸出率は８０．２〜９０．０％であり、Ｒｕロス率はいずれも０．０２％であった。
【００７０】
［実施例１３−１、１３−３］
低温アルカリ溶融工程において水酸化ナトリウムを添加せず、水酸化カリウムの添加量をモル比でケイ素含有率の５倍（アルカリ合計添加量として、モル比で、ケイ素量の５倍）とし、加熱温度を３００℃とした以外は、実施例１−１、１−３と同様の方法で、それぞれ実施例１３−１、１３−３においてケイ素等の不純物の除去及びルテニウムの濃縮を行った。
表１、表３に記載のとおり、ケイ素などの不純物の浸出率は６１．６〜６４．９％であり、Ｒｕロス率はいずれも０．０３％であった。
【００７１】
［実施例１４−１、１４−２、１４−３］
低温アルカリ溶融工程において水酸化ナトリウムを添加せず、水酸化カリウムの添加量をモル比でケイ素（アルミニウム）含有率の５倍（アルカリ合計添加量として、モル比で、ケイ素（アルミニウム）量の５倍）とし、加熱温度を３５０℃とした以外は、実施例１−１、１−２、１−３と同様の方法で、それぞれ実施例１４−１、１４−２、１４−３においてケイ素、アルミニウム等の不純物の除去及びルテニウムの濃縮を行った。
表１、表２、表３に記載のとおり、ケイ素・アルミニウムなどの不純物の浸出率は８１．４〜９９．３％、Ｒｕロス率は１３．４〜１６．６％であった。
【００７２】
［実施例１５−１、１５−２、１５−３］
低温アルカリ溶融工程において水酸化ナトリウムの添加量をモル比でケイ素（アルミニウム）含有率の５倍、水酸化カリウムを添加しない（アルカリ合計添加量として、モル比で、ケイ素（アルミニウム）量の５倍）とし、加熱温度を３５０℃とした以外は、実施例１−１、１−２、１−３と同様の方法で、それぞれ実施例１５−１、１５−２、１５−３においてルテニウムの濃縮を行った。
表１、表２、表３に記載のとおり、ケイ素・アルミニウムなどの不純物の浸出率は７７．８〜８５．９％であり、Ｒｕロス率は４．５〜６．２％であった。
【００７３】
［実施例１６−１、１６−２、１６−３］
低温アルカリ溶融工程において水酸化ナトリウムを添加せず、水酸化カリウムの添加量をモル比でケイ素（アルミニウム）含有率の２．５倍、硝酸カリウムの添加量をモル比でケイ素（アルミニウム）含有率の２．５倍（アルカリ合計添加量として、モル比で、ケイ素（アルミニウム）量の５倍）とした以外は、実施例１−１、１−２、１−３と同様の方法で、それぞれ実施例１５−１、１５−２、１５−３においてケイ素、アルミニウム等の不純物の除去及びルテニウムの濃縮を行った。
表１、表２、表３に記載のとおり、ケイ素・アルミニウムなどの不純物の浸出率は９８．８〜９９．５％であったが、Ｒｕロス率が２８．６〜３１．８％と高いものであった。
【００７４】
［実施例１７−１、１７−２、１７−３］
低温アルカリ溶融工程において水酸化ナトリウムを添加せず、水酸化カリウムの添加量をモル比でケイ素（アルミニウム）含有率の２．５倍、硝酸カリウムの添加量をモル比でケイ素（アルミニウム）含有率の２．５倍（アルカリ合計添加量として、モル比で、ケイ素（アルミニウム）量の５倍）とし、加熱温度を２２０℃とした以外は、実施例１−１、１−２、１−３と同様の方法で、それぞれ実施例１７−１、１７−２、１７−３においてケイ素、アルミニウム等の不純物の除去及びルテニウムの濃縮を行った。
表１、表２、表３に記載のとおり、ケイ素・アルミニウムなどの不純物の浸出率は９３．０〜９５．２％であったが、Ｒｕロス率が４．４〜５．５％と高いものであった。
【００７５】
［比較例２−１、２−２、２−３］
低温アルカリ溶融工程において水酸化ナトリウムを添加せず、水酸化カリウムの添加量をモル比でケイ素（アルミニウム）含有率の５倍（アルカリ合計添加量として、モル比で、ケイ素（アルミニウム）量の５倍）とし、加熱温度を５００℃とした比較例２−１、２−２、２−３においてケイ素、アルミニウム等の不純物の除去及びルテニウムの濃縮を行おうとしたところ、アルカリ溶融液が発泡して容器から溢れ出したため、実施を中止した。
【００７６】
［比較例３−１、３−２、３−３］
低温アルカリ溶融工程において水酸化カリウムを添加せず、水酸化ナトリウムの添加量をモル比でケイ素（アルミニウム）含有率の５倍（アルカリ合計添加量として、モル比で、ケイ素（アルミニウム）量の５倍）とし、加熱温度を５００℃とした比較例３−１、３−２、３−３においてケイ素、アルミニウム等の不純物の除去及びルテニウムの濃縮を行おうとしたところ、アルカリ溶融液が発泡して容器から溢れ出したため、実施を中止した。
【図１】
2010215999.tif 000006
【図２】
2010215999.tif 000007